(57)【特許請求の範囲】
【請求項１】
ポリオキシアルキレン基を有する多官能アクリルアミド、および、ポリオキシアルキレン基を有する多官能メタクリルアミドからなる群から選択されるアミド化合物と、
めっき触媒またはその前駆体と相互作用する官能基を有するポリマーと、を含む、被めっき層形成用組成物であって、
無電解めっき処理が施される被めっき層を形成するための被めっき層形成用組成物であり、
前記ポリマーが、共役ジエン化合物由来の繰り返し単位、および、不飽和カルボン酸またはその誘導体由来の繰り返し単位を有し、
さらに、重合開始剤を含む、被めっき層形成用組成物。
【請求項２】
前記アミド化合物の質量に対する、前記ポリマーの質量の比が、０．２５超である、請求項１に記載の被めっき層形成用組成物。
【請求項３】
さらに、フッ素系界面活性剤を含む、請求項１または２に記載の被めっき層形成用組成物。
【請求項４】
前記アミド化合物が、式（１）で表される化合物である、請求項１〜３のいずれか１項に記載の被めっき層形成用組成物。
【化１】
0006727309.tif 000010
式（１）中、Ｒ1およびＲ2は、それぞれ独立に、水素原子またはメチル基を表す。Ｒ3およびＲ4は、それぞれ独立に、水素原子または置換基を表す。Ｌ1およびＬ2は、それぞれ独立に、単結合または２価の連結基を表す。Ａは、アルキレン基を表す。ｍは２以上の整数を表す。
【請求項５】
請求項１〜４のいずれか１項に記載の被めっき層形成用組成物を硬化して得られる被めっき層。
【請求項６】
基板と、前記基板上に配置された請求項５に記載の被めっき層とを有する、被めっき層付き基板。
【請求項７】
前記基板上に、前記被めっき層がパターン状に配置される、請求項６に記載の被めっき層付き基板。
【請求項８】
前記基板が３次元形状を有する、請求項６または７に記載の被めっき層付き基板。
【請求項９】
請求項６〜８のいずれか１項に記載の被めっき層付き基板と、前記被めっき層付き基板中の前記被めっき層上に配置された金属層とを含む、導電性フィルム。
【請求項１０】
請求項９に記載の導電性フィルムを含む、タッチパネルセンサー。
【請求項１１】
請求項１０に記載のタッチパネルセンサーを含む、タッチパネル。
【発明の詳細な説明】
【技術分野】
【０００１】
本発明は、被めっき層形成用組成物、被めっき層、被めっき層付き基板、導電性フィルム、タッチパネルセンサー、および、タッチパネルに関する。
【背景技術】
【０００２】
基板上に金属層（好ましくは、パターン状金属層）が配置された導電性フィルム（金属層付き基板）は、種々の用途に使用されている。例えば、近年、携帯電話または携帯ゲーム機器などへのタッチパネルの搭載率の上昇に伴い、多点検出が可能な静電容量式のタッチセンサー用の導電性フィルムの需要が急速に拡大している。【０００３】
導電性フィルムの製造方法は種々提案されており、例えば、めっき処理を用いる方法が提案されている。より具体的には、特許文献１においては、ポリアクリル酸と、２官能モノマーであるＮ，Ｎ’―メチレンビス（アクリルアミド）とを含む被めっき層形成用組成物を用いて被めっき層を形成し、形成された被めっき層上にめっき処理により金属層を形成する方法が開示されている。
【先行技術文献】
【特許文献】
【０００４】
【特許文献１】特開２００９−２１８５０９号公報
【発明の概要】
【発明が解決しようとする課題】
【０００５】
一方、昨今、３次元形状を有する導電性フィルムが求められている。
例えば、操作性をより高めるために、タッチ面が曲面など３次元形状であるタッチパネルが求められており、このようなタッチパネルに含まれるタッチパネルセンサーには３次元形状を有する導電性フィルムが用いられる。【０００６】
本発明者らは、特許文献１に記載される被めっき層形成用組成物を用いて被めっき層を形成し、この被めっき層を変形させた後、めっき処理を実施して３次元形状を有する導電性フィルムを形成しようとした。しかし、被めっき層の延伸性が十分でなく、被めっき層を所望の形状に変形させることが困難であった。【０００７】
本発明は、上記実情を鑑みて、めっき処理によりその上に金属層が形成可能で、かつ、延伸性に優れる、被めっき層を形成できる被めっき層形成用組成物を提供することを課題とする。
また、本発明は、被めっき層、被めっき層付き基板、導電性フィルム、タッチパネルセンサー、および、タッチパネルを提供することも課題とする。
【課題を解決するための手段】
【０００８】
本発明者は、上記課題について鋭意検討した結果、所定のアミド化合物と所定の官能基を有するポリマーとを用いることにより、上記解題を解決できることを見出した。
すなわち、本発明者は、以下の構成により上記課題が解決できることを見出した。【０００９】
（１）  ポリオキシアルキレン基を有する多官能アクリルアミド、および、ポリオキシアルキレン基を有する多官能メタクリルアミドからなる群から選択されるアミド化合物と、
めっき触媒またはその前駆体と相互作用する官能基を有するポリマーと、を含む、被めっき層形成用組成物。
（２）  アミド化合物の質量に対する、ポリマーの質量の比が、０．２５超である、（１）に記載の被めっき層形成用組成物。
（３）  さらに、フッ素系界面活性剤を含む、（１）または（２）に記載の被めっき層形成用組成物。
（４）  ポリマーが、共役ジエン化合物由来の繰り返し単位、および、不飽和カルボン酸またはその誘導体由来の繰り返し単位を有する、（１）〜（３）のいずれかに記載の被めっき層形成用組成物。
（５）  アミド化合物が、後述する式（１）で表される化合物である、（１）〜（４）のいずれかに記載の被めっき層形成用組成物。
（６）  さらに、重合開始剤を含む、（１）〜（５）のいずれかに記載の被めっき層形成用組成物。
（７）  （１）〜（６）のいずれかに記載の被めっき層形成用組成物を硬化して得られる被めっき層。
（８）  基板と、基板上に配置された（７）に記載の被めっき層とを有する、被めっき層付き基板。
（９）  基板上に、被めっき層がパターン状に配置される、（８）に記載の被めっき層付き基板。
（１０）  基板が３次元形状を有する、（８）または（９）に記載の被めっき層付き基板。
（１１）  （８）〜（１０）のいずれかに記載の被めっき層付き基板と、被めっき層付き基板中の被めっき層上に配置された金属層とを含む、導電性フィルム。
（１２）  （１１）に記載の導電性フィルムを含む、タッチパネルセンサー。
（１３）  （１２）に記載のタッチパネルセンサーを含む、タッチパネル。
【発明の効果】
【００１０】
本発明によれば、めっき処理によりその上に金属層が形成可能で、かつ、延伸性に優れる、被めっき層を形成できる被めっき層形成用組成物を提供できる。
また、本発明によれば、被めっき層、被めっき層付き基板、導電性フィルム、タッチパネルセンサー、および、タッチパネルを提供できる。
【図面の簡単な説明】
【００１１】
【図１】メッシュ状の被めっき層を有する基板の上面図である。
【図２】３次元形状を有する被めっき層付き基板の一実施形態の斜視図である。
【発明を実施するための形態】
【００１２】
以下に、本発明について詳述する。
なお、本明細書において「〜」を用いて表される数値範囲は、「〜」の前後に記載される数値を下限値および上限値として含む範囲を意味する。また、本発明における図は発明の理解を容易にするための模式図であり、各層の厚みの関係または位置関係などは必ずしも実際のものとは一致しない。
【００１３】
本発明の被めっき層形成用組成物の特徴点の一つとしては、ポリオキシアルキレン基を有する多官能アクリルアミド、および、ポリオキシアルキレン基を有する多官能メタクリルアミドからなる群から選択されるアミド化合物（以後、この化合物を単に「多官能（メタ）アクリルアミド」とも称する）を用いる点が挙げられる。この多官能（メタ）アクリルアミドを用いることにより、被めっき層の表面上でのめっき析出性が担保されつつ、被めっき層の延伸性が向上する。
また、この多官能（メタ）アクリルアミドを用いることにより、被めっき層に対して、めっき触媒液への耐性を付与することができる。例えば、多官能（メタ）アクリルアミドの代わりに（メタ）アクリレートを用いて得られる被めっき層が、めっき触媒液などのアルカリ溶液と接触すると、エステル基の分解に伴って、被めっき層の基板からの脱離または被めっき層自体の分解などが生じやすい。
なお、（メタ）アクリレートは、アクリレートおよびメタクリレートの総称である。
【００１４】
本発明の被めっき層形成用組成物は、多官能（メタ）アクリルアミドと、めっき触媒またはその前駆体と相互作用する官能基を有するポリマーとを含む。
以下、上記被めっき層形成用組成物に含まれる各種成分について詳述する。
【００１５】
＜アミド化合物＞
被めっき層形成用組成物は、ポリオキシアルキレン基を有する多官能アクリルアミド、および、ポリオキシアルキレン基を有する多官能メタクリルアミドからなる群から選択されるアミド化合物を含む。
多官能アクリルアミドは、２つ以上のアクリルアミド基を含む。多官能アクリルアミド中のアクリルアミド基の数は特に制限されないが、２〜１０つが好ましく、２〜５つがより好ましく、２つがさらに好ましい。
多官能メタクリルアミドは、２つ以上のメタクリルアミド基を含む。多官能メタクリルアミド中のメタクリルアミド基の数は特に制限されないが、２〜１０つが好ましく、２〜５つがより好ましく、２つがさらに好ましい。
なお、アクリルアミド基およびメタクリルアミド基は、それぞれ以下式（Ａ）および式（Ｂ）で表される基である。＊は結合位置を表す。
【００１６】
【化１】
0006727309.tif 000002
【００１７】
なお、上記式（Ａ）および式（Ｂ）の中のＲ3の定義は、後述する式（１）中のＲ3の定義と同義である。
【００１８】
多官能アクリルアミドおよび多官能メタクリルアミドは、それぞれ、ポリオキシアルキレン基を有する。
ポリオキシアルキレン基とは、オキシアルキレン基を繰り返し単位として有する基である。ポリオキシアルキレン基としては、式（Ｃ）で表される基が好ましい。
式（Ｃ）    −（Ａ−Ｏ）m−
Ａは、アルキレン基を表す。アルキレン基中の炭素数は特に制限されないが、１〜４が好ましく、２〜３がより好ましい。例えば、Ａが炭素数１のアルキレン基の場合、−（Ａ−Ｏ）−はオキシメチレン基（−ＣＨ2Ｏ−）を、Ａが炭素数２のアルキレン基の場合、−（Ａ−Ｏ）−はオキシエチレン基（−ＣＨ2ＣＨ2Ｏ−）を、Ａが炭素数３のアルキレン基の場合、−（Ａ−Ｏ）−はオキシプロピレン基（−ＣＨ2ＣＨ（ＣＨ3）Ｏ−、−ＣＨ（ＣＨ3）ＣＨ2Ｏ−または−ＣＨ2ＣＨ2ＣＨ2Ｏ−）を示す。なお、アルキレン基は、直鎖状でも、分岐鎖状でもよい。
【００１９】
ｍは、オキシアルキレン基の繰り返し数を表し、２以上の整数を表す。繰り返し数は特に制限されないが、なかでも、２〜１０が好ましく、２〜６がより好ましい。
なお、複数のオキシアルキレン基中のアルキレン基の炭素数は、同一であっても異なっていてもよい。例えば、式（Ｃ）においては、−（Ａ−Ｏ）−で表される繰り返し単位が複数含まれており、各繰り返し単位中のアルキレン基中の炭素数は、同一であっても異なっていてもよい。例えば、−（Ａ−Ｏ）m−において、オキシメチレン基とオキシプロピレン基とが含まれていてもよい。
また、複数種のオキシアルキレン基が含まれる場合、それらの結合順は特に制限されず、ランダム型でもブロック型でもよい。
【００２０】
なかでも、被めっき層の延伸性がより優れる点で、上記アミド化合物の好適態様としては、式（１）で表される化合物が挙げられる。
なお、式（１）中、Ａおよびｍの定義は、上述した式（Ｃ）中のＡおよびｍの定義と同じである。
【００２１】
【化２】
0006727309.tif 000003
【００２２】
式（１）中、Ｒ1およびＲ2は、それぞれ独立に、水素原子またはメチル基を表す。
Ｒ3およびＲ4は、それぞれ独立に、水素原子または置換基を表す。置換基の種類は特に制限されず、公知の置換基（例えば、ヘテロ原子を含んでいてもよい脂肪族炭化水素基、芳香族炭化水素基など。より具体的には、アルキル基、アリール基など。）が挙げられる。
【００２３】
Ｌ1およびＬ2は、それぞれ独立に、単結合または２価の連結基を表す。
２価の連結基の種類は特に制限されないが、例えば、２価の炭化水素基（２価の飽和炭化水素基であっても、２価の芳香族炭化水素基であってもよい。２価の飽和炭化水素基は、直鎖状、分岐鎖状または環状であってもよく、炭素数１〜２０が好ましく、例えば、アルキレン基が挙げられる。また、２価の芳香族炭化水素基は、炭素数５〜２０が好ましく、例えば、フェニレン基が挙げられる。それ以外にも、アルケニレン基、アルキニレン基であってもよい。）、２価の複素環基、−Ｏ−、−Ｓ−、−ＳＯ2−、−ＮＲ10−、−ＣＯ−（−Ｃ（＝Ｏ）−）、−ＣＯＯ−（−Ｃ（＝Ｏ）Ｏ−）、−ＮＲ10−ＣＯ−、−ＣＯ−ＮＲ10−、−ＳＯ3−、−ＳＯ2ＮＲ10−、および、これらを２種以上組み合わせた基が挙げられる。ここで、Ｒ10は、水素原子またはアルキル基（好ましくは炭素数１〜１０）を表す。
なお、上記２価の連結基中の水素原子は、ハロゲン原子など他の置換基で置換されていてもよい。
【００２４】
式（１）で表される化合物の好適態様としては、式（２）で表される化合物が挙げられる。
【００２５】
【化３】
0006727309.tif 000004
【００２６】
式（２）中のＲ1、Ｒ2、Ａ、および、ｍの定義は、式（１）中の各基と同義である。
Ｌ3およびＬ4は、それぞれ独立に、−Ｏ−、炭素数１〜４のアルキレン基、式（Ｄ）で表される基、または、これらを組み合わせた２価の連結基を表す。
【００２７】
【化４】
0006727309.tif 000005
【００２８】
式（Ｄ）中、Ｒ1は、水素原子またはメチル基を表す。
＊は、結合位置を表す。
【００２９】
上記アミド化合物は、各種市販品を利用できるし、公技番号２０１３−５０２６５４号記載の方法により合成できる。
【００３０】
被めっき層形成用組成物におけるアミド化合物の含有量は特に制限されず、全固形分に対して、１０〜９０質量％の場合が多いが、後述する被めっき層前駆体層のタック性がより抑制される点で、全固形分に対して、１５〜８５質量が好ましく、被めっき層の延伸性とめっき析出性とのバランスがより優れる点で、２５〜７５質量％がより好ましく、３５〜６５質量％がさらに好ましい。
なお、本明細書において、固形分とは、被めっき層を構成する成分を意図し、溶媒は含まれない。なお、被めっき層を構成する成分であれば、その性状が液体状であっても、固形分に含まれる。
【００３１】
＜めっき触媒またはその前駆体と相互作用する官能基を有するポリマー＞
被めっき層形成用組成物は、めっき触媒またはその前駆体と相互作用する官能基（以後、単に「相互作用性基」とも称する）を有するポリマーを含む。
相互作用性基とは、被めっき層に付与されるめっき触媒またはその前駆体と相互作用できる官能基を意図し、例えば、めっき触媒またはその前駆体と静電相互作用を形成可能な官能基、ならびに、めっき触媒またはその前駆体と配位形成可能な含窒素官能基、含硫黄官能基、および、含酸素官能基が挙げられる。
相互作用性基としては、例えば、アミノ基、アミド基、イミド基、ウレア基、３級のアミノ基、アンモニウム基、アミジノ基、トリアジン基、トリアゾール基、ベンゾトリアゾール基、イミダゾール基、ベンズイミダゾール基、キノリン基、ピリジン基、ピリミジン基、ピラジン基、キナゾリン基、キノキサリン基、プリン基、トリアジン基、ピペリジン基、ピペラジン基、ピロリジン基、ピラゾール基、アニリン基、アルキルアミン構造を含む基、イソシアヌル構造を含む基、ニトロ基、ニトロソ基、アゾ基、ジアゾ基、アジド基、シアノ基、および、シアネート基などの含窒素官能基；エーテル基、水酸基、フェノール性水酸基、カルボン酸基、カーボネート基、カルボニル基、エステル基、Ｎ−オキシド構造を含む基、Ｓ−オキシド構造を含む基、および、Ｎ−ヒドロキシ構造を含む基などの含酸素官能基；チオフェン基、チオール基、チオウレア基、チオシアヌール酸基、ベンズチアゾール基、メルカプトトリアジン基、チオエーテル基、チオキシ基、スルホキシド基、スルホン基、サルファイト基、スルホキシイミン構造を含む基、スルホキシニウム塩構造を含む基、スルホン酸基、および、スルホン酸エステル構造を含む基などの含硫黄官能基；ホスフェート基、ホスフォロアミド基、ホスフィン基、および、リン酸エステル構造を含む基などの含リン官能基；塩素原子、および、臭素原子などのハロゲン原子を含む基などが挙げられ、塩構造をとりうる官能基においてはそれらの塩も使用できる。
なかでも、極性が高く、めっき触媒またはその前駆体などへの吸着能が高いことから、カルボン酸基、スルホン酸基、リン酸基、および、ボロン酸基などのイオン性極性基、または、シアノ基が好ましく、カルボン酸基、または、シアノ基がより好ましい。
ポリマーは、相互作用性基を２種以上有していてもよい。
【００３２】
ポリマーの重量平均分子量は特に制限されないが、取扱い性がより優れる点で、１０００〜７０００００が好ましく、２０００〜２０００００がより好ましい。
【００３３】
ポリマー中には、相互作用性基を有する繰り返し単位が含まれることが好ましい。
相互作用性基を有する繰り返し単位の一好適態様としては、式（Ｅ）で表される繰り返し単位が挙げられる。
【００３４】
【化５】
0006727309.tif 000006
【００３５】
式（Ｅ）中、Ｒ5は、水素原子またはアルキル基（例えば、メチル基、エチル基など）を表す。
Ｌ5は、単結合または２価の連結基を表す。２価の連結基の定義は、式（１）のＬ1およびＬ2で表される２価の連結基の定義と同じである。
Ｘは、相互作用性基を表す。相互作用性基の定義は、上述の通りである。
【００３６】
相互作用性基を有する繰り返し単位の他の好適態様としては、不飽和カルボン酸またはその誘導体由来の繰り返し単位が挙げられる。
不飽和カルボン酸とは、カルボン酸基（−ＣＯＯＨ基）を有する不飽和化合物である。不飽和カルボン酸の誘導体とは、例えば、不飽和カルボン酸の無水物、不飽和カルボン酸の塩、不飽和カルボン酸のモノエステルなどが挙げられる。
不飽和カルボン酸としては、例えば、アクリル酸、メタクリル酸、クロトン酸、イソクロトン酸、マレイン酸、フマル酸、イタコン酸、および、シトラコン酸などが挙げられる。
【００３７】
ポリマー中における相互作用性基を有する繰り返し単位の含有量は特に制限されないが、被めっき層の延伸性およびめっき析出性のバランスの点で、全繰り返し単位に対して、１〜１００モル％が好ましく、１０〜１００モル％がより好ましい。
【００３８】
ポリマーの好適態様としては、少ないエネルギー付与量（例えば、露光量）にて被めっき層が形成しやすい点で、共役ジエン化合物由来の繰り返し単位、および、不飽和カルボン酸またはその誘導体由来の繰り返し単位を有するポリマーＸが挙げられる。
不飽和カルボン酸またはその誘導体由来の繰り返し単位の説明は、上述の通りである。
【００３９】
共役ジエン化合物としては、一つの単結合で隔てられた、二つの炭素−炭素二重結合を有する分子構造を有する化合物であれば特に制限されない。
共役ジエン化合物としては、例えば、イソプレン、１，３−ブタジエン、１，３−ペンタジエン、２，４−ヘキサジエン、１，３−ヘキサジエン、１，３−ヘプタジエン、２，４−ヘプタジエン、１，３−オクタジエン、２，４−オクタジエン、３，５−オクタジエン、１，３−ノナジエン、２，４−ノナジエン、３，５−ノナジエン、１，３−デカジエン、２，４−デカジエン、３，５−デカジエン、２，３−ジメチル−ブタジエン、２−メチル−１，３−ペンタジエン、３−メチル−１，３−ペンタジエン、４−メチル−１，３−ペンタジエン、２−フェニル−１，３−ブタジエン、２−フェニル−１，３−ペンタジエン、３−フェニル−１，３−ペンタジエン、２，３−ジメチル−１，３−ペンタジエン、４−メチル−１，３−ペンタジエン、２−ヘキシル−１，３−ブタジエン、３−メチル−１，３−ヘキサジエン、２−ベンジル−１，３−ブタジエン、および、２−ｐ−トリル−１，３−ブタジエンなどが挙げられる。
【００４０】
なかでも、ポリマーＸの合成が容易で、被めっき層の特性がより優れる点で、共役ジエン化合物由来の繰り返し単位は、下記式（３）で表されるブタジエン骨格を有する化合物由来の繰り返し単位であることが好ましい。
【００４１】
【化６】
0006727309.tif 000007
【００４２】
式（３）中、Ｒ6は、それぞれ独立に、水素原子、ハロゲン原子または炭化水素基を表す。炭化水素基としては、脂肪族炭化水素基（例えば、アルキル基、アルケニル基など。炭素数１〜１２が好ましい。）、および、芳香族炭化水素基（例えば、フェニル基、ナフチル基など。）が挙げられる。複数あるＲ6は同一であっても異なっていてもよい。
【００４３】
式（３）で表されるブタジエン骨格を有する化合物（ブタジエン構造を有する単量体）としては、例えば、１，３−ブタジエン、イソプレン、２−エチル−１，３−ブタジエン、２−ｎ−プロピル−１，３−ブタジエン、２，３−ジメチル−１，３−ブタジエン、１−フェニル−１，３−ブタジエン、１−α−ナフチル−１，３−ブタジエン、１−β−ナフチル−１，３−ブタジエン、２−クロル−１，３−ブタジエン、１−ブロム−１，３−ブタジエン、１−クロルブタジエン、２−フルオロ−１，３−ブタジエン、２，３−ジクロル−１，３−ブタジエン、１，１，２−トリクロル−１，３−ブタジエン、および、２−シアノ−１，３−ブタジエンなどが挙げられる。
【００４４】
ポリマーＸ中における共役ジエン化合物由来の繰り返し単位の含有量は、全繰り返し単位に対して、２５〜７５モル％であることが好ましい。
ポリマーＸ中における不飽和カルボン酸またはその誘導体由来の繰り返し単位の含有量は、全繰り返し単位に対して、２５〜７５モル％であることが好ましい。
【００４５】
被めっき層形成用組成物におけるポリマーの含有量は特に制限されず、全固形分に対して、１０〜９０質量％の場合が多いが、後述する被めっき層前駆体層のタック性がより抑制される点で、全固形分に対して、１５〜８５質量が好ましく、被めっき層の延伸性とめっき析出性とのバランスがより優れる点で、２５〜７５質量％がより好ましく、３５〜６５質量％がさらに好ましい。
アミド化合物の質量に対する、ポリマーの質量の比（ポリマーの質量／アミド化合物の質量）は特に制限されず、０．１〜１０の場合が多いが、被めっき層前駆体層のタック性がより抑制される点で、０．２５超が好ましく、０．２５超８未満がより好ましく、被めっき層の延伸性とめっき析出性とのバランスがより優れる点で、０．３〜３がさらに好ましく、０．４〜１．５が特に好ましい。
【００４６】
＜任意成分＞
被めっき層形成用組成物は、上述したアミド化合物およびポリマー以外の他の成分を含んでいてもよい。以下、任意成分について詳述する。
【００４７】
（界面活性剤）
被めっき層形成用組成物は、界面活性剤を含んでいてもよい。
界面活性剤の種類は特に制限されず、例えば、フッ素系界面活性剤、ノニオン系界面活性剤、カチオン系界面活性剤、アニオン系界面活性剤、および、シリコーン系界面活性剤などが挙げられる。なかでも、被めっき層前駆体層のタック性がより抑制される点で、フッ素系界面活性剤またはシリコーン系界面活性剤が好ましく、フッ素系界面活性剤がより好ましい。
界面活性剤は、１種のみを用いてもよいし、２種類以上を組み合わせてもよい。
【００４８】
フッ素系界面活性剤としては、例えば、Ｗ−ＡＨＥ、Ｗ−ＡＨＩ（以上、富士フイルム（株）製）、メガファックＦ１７１、同Ｆ１７２、同Ｆ１７３、同Ｆ１７６、同Ｆ１７７、同Ｆ１４１、同Ｆ１４２、同Ｆ１４３、同Ｆ１４４、同Ｒ３０、同Ｆ４３７、同Ｆ４７５、同Ｆ４７９、同Ｆ４８２、同Ｆ５５４、同Ｆ５６９、同Ｆ７８０、同Ｆ７８１Ｆ（以上、ＤＩＣ（株）製）、フロラードＦＣ４３０、同ＦＣ４３１、同ＦＣ１７１（以上、住友スリーエム（株）製）、サーフロンＳ−３８２、同ＳＣ−１０１、同ＳＣ−１０３、同ＳＣ−１０４、同ＳＣ−１０５、同ＳＣ１０６８、同ＳＣ−３８１、同ＳＣ−３８３、同Ｓ３９３、同ＫＨ−４０（以上、旭硝子（株）製）、ＰＦ６３６、ＰＦ６５６、ＰＦ６３２０、ＰＦ６５２０、ＰＦ７００２（ＯＭＮＯＶＡ社製）などが挙げられる。
【００４９】
被めっき層形成用組成物における界面活性剤の含有量は特に制限されないが、被めっき層形成用組成物全量１００質量％に対して、０．００５〜０．５質量％が好ましく、０．０１〜０．２質量％がより好ましく、０．０１〜０．１質量％がさらに好ましい。
【００５０】
（重合開始剤）
被めっき層形成用組成物は、重合開始剤を含んでいてもよい。
重合開始剤の種類は特に制限されず、公知の重合開始剤（好ましくは、光重合開始剤）が挙げられる。重合開始剤としては、例えば、ベンゾフェノン類、アセトフェノン類、α−アミノアルキルフェノン類、ベンゾイン類、ケトン類、チオキサントン類、ベンジル類、ベンジルケタール類、オキスムエステル類、ビスアシルフォスフィノキサイド類、アシルフォスフィンオキサイド類、アントラキノン類、および、アゾ類が挙げられる。
被めっき層形成用組成物における重合開始剤の含有量は特に制限されないが、被めっき層形成用組成物中の重合性基を有する化合物１００質量％に対して、０．１〜２０質量％が好ましく、０．５〜１０質量％がより好ましい。
【００５１】
（溶媒）
被めっき層形成用組成物は、溶媒を含んでいてもよい。
溶媒の種類は特に制限されず、水および有機溶媒が挙げられる。有機溶媒としては、公知の有機溶媒（例えば、アルコール系溶媒、エステル系溶媒、ケトン系溶媒、ハロゲン系溶媒、および、炭化水素系溶媒など）が挙げられる。
【００５２】
被めっき層形成用組成物は、必要に応じて、他の成分（例えば、増感剤、硬化剤、重合禁止剤、酸化防止剤、帯電防止剤、フィラー、難燃剤、滑剤、可塑剤、または、めっき触媒若しくはその前駆体）を含んでいてもよい。
【００５３】
被めっき層形成用組成物の製造方法は特に制限されず、公知の方法が挙げられる。例えば、上述した各成分を一括して混合する方法、または、各成分を段階的に混合する方法などが挙げられる。
【００５４】
＜被めっき層およびその製造方法＞
上述した被めっき層形成用組成物を用いて、被めっき層を形成できる。なお、被めっき層とは、後述するめっき処理が施される層であり、めっき処理によりその表面上に金属層が形成される。
被めっき層の製造方法としては、以下の工程を有する方法が好ましい。
工程１：基板と被めっき層形成用組成物とを接触させて、基板上に被めっき層前駆体層を形成する工程
工程２：被めっき層前駆体層に硬化処理を施し、被めっき層を形成する工程
以下、上記工程１および２について詳述する。
【００５５】
工程１は、基板と被めっき層形成用組成物とを接触させて、基板上に被めっき層前駆体層を形成する工程である。本工程を実施することにより、基板と、基板上に配置された被めっき層前駆体層とを有する被めっき層前駆体層付き基板が得られる。
なお、被めっき層前駆体層とは、硬化処理が施される前の未硬化の状態の層である。
使用される基板の種類は特に制限されず、公知の基板（例えば、樹脂基板、ガラス基板、セラミック基板など）が挙げられる。なかでも、延伸性に優れる点で、樹脂基板が好ましい。
なお、必要に応じて、基板上には、被めっき層と基板との密着性を向上させるためのプライマー層が配置されていてもよい。
【００５６】
基板と被めっき層形成用組成物とを接触させる方法は特に制限されず、例えば、被めっき層形成用組成物を基板上に塗布する方法、または、被めっき層形成用組成物中に基板を浸漬する方法が挙げられる。
なお、基板と被めっき層形成用組成物とを接触させた後、必要に応じて、被めっき層前駆体層から溶媒を除去するために、乾燥処理を実施してもよい。
【００５７】
工程２は、被めっき層前駆体層に硬化処理を施し、被めっき層を形成する工程である。
硬化処理の方法は特に制限されず、加熱処理および露光処理（光照射処理）が挙げられる。なかでも、処理が短時間で終わる点で、露光処理が好ましい。硬化処理により、被めっき層前駆体層中の化合物に含まれる重合性基が活性化され、化合物間の架橋が生じ、層の硬化が進行する。
なお、上記硬化処理（特に、露光処理）を実施する際には、所望のパターン状被めっき層が得られるように、パターン状に硬化処理を施してもよい。例えば、所定の形状の開口部を有するマスクを用いて露光処理を行うことが好ましい。なお、パターン状に硬化処理を施した被めっき層前駆体層に対して、現像処理を施すことにより、パターン状被めっき層が形成される。
現像処理の方法は特に制限されず、使用される材料の種類に応じて、最適な現像処理が実施される。現像液としては、例えば、有機溶媒、純水、および、アルカリ水溶液が挙げられる。
【００５８】
上記方法により、被めっき層形成用組成物を硬化して得られる被めっき層が基板上に配置される。つまり、基板と、基板上に配置された被めっき層とを有する、被めっき層付き基板が得られる。
【００５９】
被めっき層の平均厚みは特に制限されないが、０．０５〜１００μｍが好ましく、０．０７〜１０μｍがより好ましく、０．１〜３μｍがさらに好ましい。
上記平均厚みは、被めっき層の垂直断面を電子顕微鏡（例えば、走査型電子顕微鏡）にて観察して、任意の１０点の厚みを測定して、それらを算術平均した平均値である。
【００６０】
被めっき層は、パターン状に形成されてもよい。例えば、被めっき層は、メッシュ状に形成されていてよい。図１においては、基板１０上に、メッシュ状の被めっき層１２が配置されている。
被めっき層１２のメッシュを構成する細線部の線幅Ｗの大きさは特に制限されないが、被めっき層上に形成される金属層の導電特性および視認しづらさのバランスの点で、３０μｍ以下が好ましく、１５μｍ以下がより好ましく、１０μｍ以下がさらに好ましく、５μｍ以下が特に好ましく、０．５μｍ以上が好ましく、１．０μｍ以上がより好ましい。
【００６１】
図１においては、開口部１４は略菱形の形状を有しているが、この形状に制限されず、他の多角形状（例えば、三角形、四角形、六角形、ランダムな多角形）としてもよい。また、一辺の形状を直線状のほか、湾曲形状にしてもよいし、円弧状にしてもよい。円弧状とする場合は、例えば、対向する２辺については、外方に凸の円弧状とし、他の対向する２辺については、内方に凸の円弧状としてもよい。また、各辺の形状を、外方に凸の円弧と内方に凸の円弧が連続した波線形状としてもよい。もちろん、各辺の形状を、サイン曲線にしてもよい。
【００６２】
開口部１４の一辺の長さＬは特に制限されないが、１５００μｍ以下が好ましく、１３００μｍ以下がより好ましく、１０００μｍ以下がさらに好ましく、５μｍ以上が好ましく、３０μｍ以上がより好ましく、８０μｍ以上がさらに好ましい。開口部の一辺の長さが上記範囲である場合には、後述する導電性フィルムの透明性がより優れる。
【００６３】
なお、上述した被めっき層付き基板を変形させて、３次元形状を有する被めっき層付き基板としてもよい。つまり、上述した被めっき層付き基板を変形させることにより、３次元形状を有する基板と、この基板上に配置された被めっき層（または、パターン状の被めっき層）とを有する被めっき層付き基板（３次元形状を有する被めっき層付き基板）が得られる。
上述したように、上記被めっき層形成用組成物を硬化させて得られる被めっき層は、延伸性に優れ、基板の変形に追従して、その形状を変えることができる。
被めっき層付き基板の変形方法は特に制限されず、例えば、真空成形、ブロー成形、フリーブロー成形、圧空成形、真空−圧空成形、および、熱プレス成形などの公知の方法が挙げられる。
例えば、図２に示すように、被めっき層付き基板の一部を半球状に変形させて、半球状の形状を有する被めっき層付き基板２０としてもよい。なお、図２においては、被めっき層は図示しない。
なお、上記では３次元形状を付与する態様について述べたが、一軸延伸または二軸延伸のような延伸処理を被めっき層付き基板に施して、その形状を変形させてもよい。
【００６４】
なお、上記では被めっき層付き基板を変形する態様について述べたが、この態様には制限されず、上述した被めっき層前駆体層付き基板を変形させた後、上述した工程２を実施して、３次元形状を有する被めっき層付き基板を得てもよい。
また、上記では被めっき層前駆体層に対してパターン状に硬化処理を施してパターン状の被めっき層を形成する態様について述べたが、この態様には制限されず、基板上にパターン状に被めっき層前駆体層を配置して、このパターン状の被めっき層前駆体層に硬化処理を施すことにより、パターン状の被めっき層を形成することもできる。なお、パターン状に被めっき層前駆体層を配置する方法としては、例えば、スクリーン印刷法またはインクジェット法にて被めっき層形成用組成物を基板上の所定の位置に付与する方法が挙げられる。
【００６５】
＜導電性フィルムおよびその製造方法＞
上述した被めっき層付き基板中の被めっき層に対して、めっき処理を施して、被めっき層上に金属層を形成することができる。特に、被めっき層が基板上にパターン状に配置される場合は、そのパターンに沿った金属層（パターン状金属層）が形成される。
金属層を形成する方法は特に制限されないが、例えば、被めっき層にめっき触媒またはその前駆体を付与する工程３、および、めっき触媒またはその前駆体が付与された被めっき層に対してめっき処理を施す工程４を実施することが好ましい。
以下、工程３および工程４の手順について詳述する。
【００６６】
工程３は、被めっき層にめっき触媒またはその前駆体を付与する工程である。被めっき層には上記相互作用性基が含まれているため、相互作用性基がその機能に応じて、付与されためっき触媒またはその前駆体を付着（吸着）する。
めっき触媒またはその前駆体は、めっき処理の触媒または電極として機能する。そのため、使用されるめっき触媒またはその前駆体の種類は、めっき処理の種類により適宜決定される。
【００６７】
めっき触媒またはその前駆体は、無電解めっき触媒またはその前駆体が好ましい。
無電解めっき触媒は、無電解めっき時の活性核となるものであれば特に制限されず、例えば、自己触媒還元反応の触媒能を有する金属（Ｎｉよりイオン化傾向の低い無電解めっきできる金属として知られるもの）が挙げられる。具体的には、Ｐｄ、Ａｇ、Ｃｕ、Ｐｔ、Ａｕ、および、Ｃｏなどが挙げられる。
この無電解めっき触媒としては、金属コロイドを用いてもよい。
無電解めっき触媒前駆体は、化学反応により無電解めっき触媒となるものであれば特に制限されず、例えば、上記無電解めっき触媒として挙げた金属のイオンが挙げられる。
【００６８】
めっき触媒またはその前駆体を被めっき層に付与する方法としては、例えば、めっき触媒またはその前駆体を溶媒に分散または溶解させた溶液を調製し、その溶液を被めっき層上に塗布する方法、または、その溶液中に被めっき層付き基板を浸漬する方法が挙げられる。
上記溶媒としては、例えば、水または有機溶媒が挙げられる。
【００６９】
工程４は、めっき触媒またはその前駆体が付与された被めっき層に対してめっき処理を施す工程である。
めっき処理の方法は特に制限されず、例えば、無電解めっき処理、または、電解めっき処理（電気めっき処理）が挙げられる。本工程では、無電解めっき処理を単独で実施してもよいし、無電解めっき処理を実施した後にさらに電解めっき処理を実施してもよい。
以下、無電解めっき処理、および、電解めっき処理の手順について詳述する。
【００７０】
無電解めっき処理とは、めっきとして析出させたい金属イオンを溶かした溶液を用いて、化学反応によって金属を析出させる処理である。
無電解めっき処理の手順としては、例えば、無電解めっき触媒が付与された被めっき層付き基板を、水洗して余分な無電解めっき触媒を除去した後、無電解めっき浴に浸漬することが好ましい。使用される無電解めっき浴としては、公知の無電解めっき浴を使用できる。
なお、一般的な無電解めっき浴には、溶媒（例えば、水）の他に、めっき用の金属イオン、還元剤、および、金属イオンの安定性を向上させる添加剤（安定剤）が主に含まれる。
【００７１】
被めっき層に付与されためっき触媒またはその前駆体が電極としての機能を有する場合、その触媒またはその前駆体が付与された被めっき層に対して、電解めっき処理を施すことができる。
なお、上述したように、上記無電解めっき処理の後に、必要に応じて、電解めっき処理を行うことができる。このような形態では、形成される金属層の厚みを適宜調整可能である。
【００７２】
なお、上記では工程３を実施する形態について述べたが、めっき触媒またはその前駆体が被めっき層に含まれる場合、工程３を実施しなくてもよい。
【００７３】
上記処理を実施することにより、被めっき層上に金属層が形成される。つまり、被めっき層付き基板と、被めっき層付き基板中の被めっき層上に配置された金属層とを含む、導電性フィルムが得られる。
なお、形成したいパターン状金属層の形状に合わせて、パターン状被めっき層を基板上に配置することにより、所望の形状のパターン状金属層を有する導電性フィルムを得ることができる。例えば、メッシュ状の金属層を得たい場合は、メッシュ状の被めっき層を形成すればよい。
また、３次元形状を有する被めっき層付き基板を用いて、上記工程３および４を実施した場合、３次元形状を有する導電性フィルムが得られる。
【００７４】
上記手順によって得られた導電性フィルム（特に、３次元形状を有する導電性フィルム）は、各種用途に適用できる。例えば、タッチパネルセンサー、半導体チップ、ＦＰＣ（Flexible printed circuits）、ＣＯＦ（Chip on Film）、ＴＡＢ（Tape Automated Bonding）、アンテナ、多層配線基板、および、マザーボードなどの種々の用途に適用できる。なかでも、タッチパネルセンサー（特に、静電容量式タッチパネルセンサー）に用いることが好ましい。上記導電性フィルムをタッチパネルセンサーに適用する場合、パターン状金属層がタッチパネルセンサー中の検出電極または引き出し配線として機能する。このようなタッチパネルセンサーは、タッチパネルに好適に適用できる。
また、導電性フィルムは、発熱体として用いることもできる。例えば、パターン状金属層に電流を流すことにより、パターン状金属層の温度が上昇して、パターン状金属層が熱電線として機能する。
【００７５】
３次元形状を有する導電性フィルムの３次元形状部分は成形前と比べて配線パターンが変形され、基板は薄くなっている。その結果、両面にパターン状金属層を有し、かつ、３次元形状を有する導電性フィルムをタッチパネルセンサーとして用いた場合、配線パターンであるパターン状金属層の面積が拡大した部分のΔＣｍ値が小さくなり、基板が薄くなったところはΔＣｍ値が大きくなる。
そのため、本発明では、上記のような問題に対して、各アドレスごとにΔＣｍの範囲を個別設定することにより対応できる。
また、上記対応方法以外にも、例えば、成形時のパターン状金属層の変形の程度を考慮して、成形後のΔＣｍ値が面内で概ね一定になるよう、成形前の状態でのパターン状金属層の配置位置を調整する方法も挙げられる。
さらに、３次元形状を有する導電性フィルム中のパターン状金属層上に重ねるカバーフィルムの厚みを変えることで、面内においてΔＣｍ値を概ね一定にすることもできる。
なお、これらの方法を組み合わせも用いることもできる。
【００７６】
３次元形状を有する導電性フィルムの自己支持性を高めるために、インサート成形を利用してもよい。例えば、３次元形状を有する導電性フィルムを金型に配置して樹脂を金型内に充填し、導電性フィルム上に樹脂層を積層してもよい。また、めっき処理を施す前の被めっき層付き基板に３次元形状を付与した後、３次元形状を有する被めっき層付き基板を金型に配置して樹脂を金型内に充填し、得られた積層体に対してめっき処理を施して、自己支持性に優れる導電性フィルムを作製してもよい。
【００７７】
また、３次元形状を有する導電性フィルムを加飾する場合、例えば、加飾フィルムを成形しながら、３次元形状を有する導電性フィルムに貼り合わせてもよい。具体的には、ＴＯＭ（Three dimension Overlay Method）成形を用いることができる。
また、３次元形状を有する導電性フィルムに直接塗装を施して、加飾してもよい。
また、被めっき層前駆体層を形成する前の基板の表面及び／又は裏面上に、加飾層を配置してよい。また、基板の一方の面上に被めっき層前駆体層が配置される場合、基板の他方の面上に加飾層を形成してもよいし、加飾フィルムを貼り合わせてもよい。
さらに、加飾フィルムを用いたインモールド成形またはインサート成形により、３次元形状を有する導電性フィルムに加飾を施してもよい。
【実施例】
【００７８】
以下、実施例により、本発明についてさらに詳細に説明するが、本発明はこれらに制限されるものではない。【００７９】
＜実施例１＞
（被めっき層形成用組成物１の調製）
以下の各成分を混合し、被めっき層形成用組成物１を得た。
イソプロパノール                                          ３８質量部
ポリアクリル酸２５質量％水溶液（和光純薬工業製）            ４質量部
化合物Ａ                                                    １質量部
ＩＲＧＡＣＵＲＥ  １２７（ＢＡＳＦ社製）              ０．０５質量部【００８０】
【化７】
0006727309.tif 000008
【００８１】
（導電性フィルムの作製）
基板（帝人製ＰＣ（ポリカーボネート）フィルム、パンライトＰＣ、厚み１２５μｍ）上に厚み０．８μｍのプライマー層が形成されるように、基板上にＺ９１３−３（アイカ工業製）を塗布し、次に、得られた塗膜に対してＵＶ（紫外線）照射し、塗膜を硬化させ、プライマー層を形成した。
次に、得られたプライマー層上に厚み０．９μｍの被めっき層前駆体層が形成されるように、プライマー層上に被めっき層形成用組成物１を塗布して、被めっき層前駆体層付き基板を得た。
次に、細線部の幅が１μｍで、開口部の一辺の長さが１５０μｍであるメッシュ状の被めっき層が形成されるように、所定の開口パターンを有する石英マスクを介して、メタルハライド光源にて被めっき層前駆体層を露光（０．２Ｊ）した。その後、室温の水にて、露光された被めっき層前駆体層をシャワー洗浄して、現像処理し、メッシュ状の被めっき層を有する基板（パターン状被めっき層付き基板）を得た（図１参照）。なお、被めっき層の厚みは、０．９μｍであった。
次に、１８０℃に調温したオーブンにて、半球状の凹部を有する金型を１時間以上加熱した。金型が１８０℃に昇温してから、金型をオーブンから取り出し、耐熱テープを用いて、凹部の開口を覆うようにパターン状被めっき層付き基板を金型に貼り付けた。金型を素早くオーブンに戻して、金型を３０秒間放置したのち、半球状の凹部の底部にある空気穴から５秒間にわたって真空吸引し、半球状の形状を有する被めっき層付き基板を得た（図２参照）。
次に、得られた被めっき層付き基板を炭酸ナトリウム１質量％水溶液に常温にて５分間浸漬し、取り出した被めっき層付き基板を純水にて２回洗浄した。次に純水に５分間浸漬した後、Ｐｄ触媒付与液（オムニシールド１５７３アクチベーター、ローム・アンド・ハース電子材料社製）に３０℃にて５分間浸漬し、その後、取り出した被めっき層付き基板を純水にて２回洗浄した。次に、得られた被めっき層付き基板を還元液（サーキュポジットＰ１３オキサイドコンバーター６０Ｃ、ローム・アンド・ハース電子材料社製）に３０℃にて５分間浸漬し、その後、取り出した被めっき層付き基板を純水にて２回洗浄した。次に、得られた被めっき層付き基板を無電解めっき液（サーキュポジット４５００、ローム・アンド・ハース電子材料社製）に４５℃にて１５分間浸漬し、その後、取り出した被めっき層付き基板を純水にて洗浄して、メッシュ状の金属層（パターン状金属層）を有する導電性フィルムを得た。
なお、所定の開口パターンを有する石英マスクを変更して、メッシュ状の被めっき層の細線部の幅が１μｍから２μｍ、３μｍ、４μｍ、または、５μｍとなるようにした以外は、上記と同様の手順を実施して、別途４種の導電性フィルムを得た。【００８２】
＜実施例２＞
被めっき層形成用組成物１のかわりに被めっき層形成用組成物２を用いた以外は、実施例１と同様の手順に従って、導電性フィルムを得た。
（被めっき層形成用組成物２の調製）
以下の各成分を混合し、被めっき層形成用組成物２を得た。
イソプロパノール                                            ６０．６質量部
ポリアクリル酸２５質量％水溶液（和光純薬工業製）            ９．３３質量部
化合物Ａ                                                          １質量部
ＩＲＧＡＣＵＲＥ  １２７（ＢＡＳＦ社製）                    ０．０５質量部【００８３】
＜実施例３＞
被めっき層形成用組成物１のかわりに被めっき層形成用組成物３を用いた以外は、実施例１と同様の手順に従って、導電性フィルムを得た。
（被めっき層形成用組成物３の調製）
以下の各成分を混合し、被めっき層形成用組成物３を得た。
イソプロパノール                                            ２８．３質量部
ポリアクリル酸２５質量％水溶液（和光純薬工業製）            １．７１質量部
化合物Ａ                                                          １質量部
ＩＲＧＡＣＵＲＥ  １２７（ＢＡＳＦ社製）                    ０．０５質量部【００８４】
＜実施例４＞
ポリアクリル酸２５質量％水溶液のかわりにブタジエン−マレイン酸共重合体４２質量％水溶液（Ｐｏｌｙｓｃｉｅｎｃｅ製）を用いて、実施例１と同様のポリマーと多官能（メタ）アクリルアミドとの質量比となるように使用量を調整した以外は、実施例１と同様の手順に従って、導電性フィルムを得た。【００８５】
＜実施例５＞
ポリアクリル酸２５質量％水溶液のかわりにブタジエン−マレイン酸共重合体４２質量％水溶液（Ｐｏｌｙｓｃｉｅｎｃｅ製）を用いて、実施例２と同様のポリマーと多官能（メタ）アクリルアミドとの質量比となるように使用量を調整した以外は、実施例２と同様の手順に従って、導電性フィルムを得た。【００８６】
＜実施例６＞
ポリアクリル酸２５質量％水溶液のかわりにブタジエン−マレイン酸共重合体４２質量％水溶液（Ｐｏｌｙｓｃｉｅｎｃｅ製）を用いて、実施例３と同様のポリマーと多官能アクリルアミドとの質量比となるように使用量を調整した以外は、実施例３と同様の手順に従って、導電性フィルムを得た。【００８７】
＜実施例７＞
被めっき層形成用組成物１にさらに化合物Ｂ（Ｆ−７８０Ｆ，ＤＩＣ社製）（フッ素系界面活性剤）を０．０４質量部加えた以外は、実施例１と同様の手順に従って、導電性フィルムを得た。【００８８】
＜実施例８＞
被めっき層形成用組成物１にさらに化合物Ｃ（Ｆ−５６９，ＤＩＣ社製）（フッ素系界面活性剤）を０．０４質量部加えた以外は、実施例１と同様の手順に従って、導電性フィルムを得た。【００８９】
＜実施例９＞
被めっき層形成用組成物１のかわりに被めっき層形成用組成物４を用いた以外は、実施例１と同様の手順に従って、導電性フィルムを得た。
（被めっき層形成用組成物４の調製）
以下の各成分を混合し、被めっき層形成用組成物４を得た。
イソプロパノール                                            ２５．２質量部
ポリアクリル酸２５質量％水溶液（和光純薬工業製）                  １質量部
化合物Ａ                                                          １質量部
ＩＲＧＡＣＵＲＥ  １２７（ＢＡＳＦ社製）                    ０．０５質量部【００９０】
＜比較例１＞
化合物ＡのかわりにＮ，Ｎ’−メチレンビス（アクリルアミド）を用いて、実施例１と同様のポリマーと多官能（メタ）アクリルアミドとの質量比となるように使用量を調整した以外は、実施例１と同様の手順に従って、導電性フィルムを得た。【００９１】
＜各種評価＞
上記実施例および比較例にて得られた被めっき層前駆体層付き基板、パターン状被めっき層付き基板、および、パターン状金属層を有する導電性フィルムを用いて、以下の各種評価を実施した。結果は、後述する表１にまとめて示す。【００９２】
（延伸性）
テンシロン万能材料試験機（島津製作所社製）を用いて、上記実施例および比較例にて得られたパターン状被めっき層付き基板を延伸した。具体的には、１６０℃の加熱環境下にて、細線部の幅が４μｍであるメッシュ状の被めっき層を有するパターン状被めっき層付き基板を延伸し、パターン状被めっき層付き基板の１ｃｍ×１ｃｍの範囲を観察して、その範囲内での被めっき層の断線箇所の数が５個となるまでの延伸率を測定し、その延伸率を以下の基準に従って、評価した。
「Ａ」：２００％以上
「Ｂ」：１７５％以上２００％未満
「Ｃ」：１５０％以上１７５％未満
「Ｄ」：１５０％未満【００９３】
（めっき析出性）
上記実施例および比較例にて得られたパターン状金属層を有する導電性フィルムを観察し、以下の基準に従って評価した。
「Ａ」：細線部の幅が１〜５μｍのいずれのメッシュ状の被めっき層を用いた場合でも、金属層が形成される場合
「Ｂ」：細線部の幅が２〜５μｍのいずれのメッシュ状の被めっき層を用いた場合でも金属層が形成されるが、細線部の幅が１μｍのメッシュ状の被めっき層を用いた場合には実用上問題のない程度に金属層は形成されるものの、被めっき層上の一部に金属層が形成されない領域がある。
「Ｃ」：メッシュ状の被めっき層の細線部の幅が１〜５μｍのいずれかの態様において、金属層が形成されない場合【００９４】
（配線形成性）
上記実施例および比較例にて得られたパターン状被めっき層付き基板の２．５ｃｍ×２．５ｃｍの範囲を目視で観察し、以下の基準に従って評価した。
「Ａ」：所定の位置にパターン状被めっき層が形成されており、パターン状被めっき層が容易に視認できる。
「Ｂ」：所定の位置にパターン状被めっき層が形成されているが、パターン状被めっき層の厚みが薄く、やや視認しづらい。
「Ｃ」：一部のパターン状被めっき層が所定の位置に形成されていないが、パターン状被めっき層の形成予定領域の５０％以上の位置でパターン状被めっき層が形成されている。
「Ｄ」：パターン状被めっき層の形成予定領域の５０％未満の位置でのみ、パターン状被めっき層が形成されている。【００９５】
（タック性）
上記実施例および比較例にて得られた被めっき層前駆体層付き基板の被めっき層前駆体層の表面を、ラミネートフィルム（ＱＳ６２、東レ社製）越しに指で触れ、以下の基準に従って評価した。
「Ａ」：強く押し当てても、被めっき層前駆体層とフィルムとが貼り付かない。
「Ｂ」：強く押し当てると、被めっき層前駆体層とフィルムとが貼り付くが、フィルム越しに被めっき層前駆体層に軽く触れただけでは、被めっき層前駆体層とフィルムとが貼り付かない。
「Ｃ」：フィルム越しに被めっき層前駆体層に軽く触れただけで、被めっき層前駆体層とフィルムとが貼り付く。【００９６】
表１中、「ポリマー：アミド化合物（質量比）」は、ポリマーとアミド化合物との質量比を表す。【００９７】
【表１】
0006727309.tif 000009
【００９８】
表１に示すように、所定の成分を含む被めっき層形成用組成物を用いることにより、所望の効果が得られた。
なかでも、実施例４〜６に示すように、ポリマーが、共役ジエン化合物由来の繰り返し単位、および、不飽和カルボン酸またはその誘導体由来の繰り返し単位を有する場合、配線形成性により優れることが確認された。
また、実施例７および８に示すように、フッ素系界面活性剤を用いると、タック性が改良されることが確認された。
また、実施例９と実施例３との比較より、アミド化合物の質量に対する、ポリマーの質量の比が、０．２５超である場合、タック性が改良されることが確認された。【００９９】
＜実施例１０＞
Ｔｒｕｅ ＴＯＵＣＨ Ｅｖａｌｕａｔｉｏｎ ｋｉｔ ＣＹＴＫ５８（Ｃｙｐｒｅｓｓ社製タッチ駆動用ＩＣ（Integrated circuit））の駆動パターンに合うように作製されたマスクを用い、かつ、基板の両面上に被めっき層を形成し、さらにパターン状金属層（配線パターン）を形成した以外は、実施例１と同様の手順に従って、両面にパターン状金属層を有し、かつ、３次元形状を有する導電性フィルム（以後、単に「導電性フィルム１０」とも称する）を得た。【０１００】
（複合処理（防錆処理およびマイグレーション防止処理））
防錆剤（城北化成社製，ＢＴ−１２０）および１，２，３−トリアゾールがそれぞれ１質量％含まれる水溶液（混合処理液）に導電性フィルム１０を浸漬した後、混合処理液から取り出した導電性フィルム１０を水洗した。
導電性フィルム１０の引出配線部分をマスキングしハードコート液（モメンティブ社製，ＵＶＨＣ５０００）に浸漬した後、ハードコート液が塗布された導電性フィルム１０に対して、ＵＶ照射（４０００ｍＪ）を行い、導電性フィルム１０の両主面にハードコート層を形成した。
ハードコート層を有する導電性フィルム１０にＴｒｕｅ ＴＯＵＣＨ Ｅｖａｌｕａｔｉｏｎ ｋｉｔ ＣＹＴＫ５８用のＦＰＣを圧着し、センサーフィルムを作製し、センサーフィルムの駆動を確認したところΔＣｍのバラツキはあるものの問題なく駆動した。【０１０１】
＜実施例１１＞
実施例１０と同様の方法に従ってセンサーフィルムを作製し、ΔＣｍのバラツキが低減するように、駆動時においてΔＣｍの範囲を個別に設定して、センサーフィルムの駆動を確認したところ、問題なく駆動した。【０１０２】
＜実施例１２＞
成形後において面内のΔＣｍのバラツキが低減されるようなパターン状金属層の配置位置を考慮したマスクを用いたこと以外は、実施例１０と同様の方法に従って、センサーフィルムを作製した。得られたセンサーフィルムの駆動を確認したところ、延伸度の高いところにおいても、ΔＣｍのバラツキが抑制されていた。【０１０３】
＜実施例１３＞
実施例１０と同様の方法に従ってセンサーフィルムを作製し、面内においてΔＣｍ値が一定になるようにセンサーフィルム上にインサート成形により所定の厚みの樹脂層を積層した。得られた積層体の駆動を確認したところ、面内においてΔＣｍが概ね均一となり問題なく駆動した。【０１０４】
＜実施例１４＞
実施例１０と同様の方法に従ってセンサーフィルムを作製し、ＴＯＭ成形法にて加飾フィルムをセンサーフィルム上に貼り付けた。得られた積層体の駆動を確認したところ、問題なく駆動した。【０１０５】
＜実施例１５＞
実施例１０と同様の方法に従ってセンサーフィルムを作製し、センサーフィルム上をスプレー塗装にて加飾した。加飾されたセンサーフィルムの駆動を確認したところ、問題なく駆動した。【０１０６】
＜実施例１６＞
実施例１０と同様の方法に従ってセンサーフィルムを作製し、転写フィルムを用いて、センサーフィルムに模様を転写した。模様が転写されたセンサーフィルムの駆動を確認したところ、問題なく駆動した。【０１０７】
＜実施例１７＞
実施例１０と同様の方法に従ってセンサーフィルムを作製し、金型内にセンサーフィルムを配置し、加飾フィルムを用いてインモールド成形した。得られた積層体の駆動を確認したところ、問題なく駆動した。【０１０８】
＜実施例１８＞
実施例１０と同様の方法に従ってセンサーフィルムを作製し、金型内にセンサーフィルムを配置し、加飾フィルムを用いてインサート成形した。得られた積層体の駆動を確認したところ、問題なく駆動した。【０１０９】
＜実施例１９＞
プライマー層を形成する前に基板上の一方の面上に加飾層を配置したこと以外は実施例１０と同様の方法に従ってセンサーフィルムを作製し、センサーフィルムの駆動を確認したところ、問題なく駆動した。【０１１０】
＜実施例２０＞
プライマー層を形成する前に基板上の一方の面上に加飾フィルムを貼り合わせたこと以外は実施例１０と同様の方法に従ってセンサーフィルムを作製し、センサーフィルムの駆動を確認したところ、問題なく駆動した。【０１１１】
＜実施例２１＞
１面上のみ配置されるパターン状金属層によって駆動可能な静電タッチセンサーの駆動パターンに合うように作製されたマスクを用いて、基板の片面上にのみパターン状金属層を配置したこと以外は、実施例１と同様の手順に従って、３次元形状を有する導電性フィルム（以後、単に「導電性フィルム２１」とも称する）を得た。次に、導電性フィルム２１に、複合処理（防錆処理およびマイグレーション防止処理）およびハードコート処理を施した。
ハードコート層を有する導電性フィルム２１を１面静電タッチセンサー用のボードＡＤＦＣＳ０１（ビットトレードワン社製）に接続し（以後、ＦＰＣ圧着とも称する）、センサーフィルムを作製し、センサーフィルムの駆動を確認したところ、問題なく駆動した。【０１１２】
＜実施例２２＞
成形後において面内の抵抗値のバラツキが低減されるようなパターン状金属層の配置位置を考慮したマスクを用いたこと以外は、実施例２１と同様の方法に従って、センサーフィルムを作製した。得られたセンサーフィルムの駆動を確認したところ、延伸度の高いところにおいても、バラツキなくタッチ駆動した。【０１１３】
＜実施例２３＞
実施例２１と同様の方法に従ってセンサーフィルムを作製し、ＴＯＭ成形法にて加飾フィルムをセンサーフィルム上に貼り付けた。得られた積層体の駆動を確認したところ、問題なく駆動した。【０１１４】
＜実施例２４＞
実施例２１と同様の方法に従ってセンサーフィルムを作製し、センサーフィルム上をスプレー塗装にて加飾した。加飾されたセンサーフィルムの駆動を確認したところ、問題なく駆動した。【０１１５】
＜実施例２５＞
実施例２１と同様の方法に従ってセンサーフィルムを作製し、転写フィルムを用いて、センサーフィルムに模様を転写した。模様が転写されたセンサーフィルムの駆動を確認したところ、問題なく駆動した。【０１１６】
＜実施例２６＞
実施例２１と同様の方法に従ってセンサーフィルムを作製し、金型内にセンサーフィルムを配置し、加飾フィルムを用いてインモールド成形した。得られた積層体の駆動を確認したところ、問題なく駆動した。【０１１７】
＜実施例２７＞
実施例２１と同様の方法に従ってセンサーフィルムを作製し、金型内にセンサーフィルムを配置し、加飾フィルムを用いてインサート成形した。得られた積層体の駆動を確認したところ、問題なく駆動した。【０１１８】
＜実施例２８＞
プライマー層を形成する前に基板上の一方の面上に加飾層を配置したこと以外は実施例２１と同様の方法に従ってセンサーフィルムを作製し、センサーフィルムの駆動を確認したところ、問題なく駆動した。【０１１９】
＜実施例２９＞
プライマー層を形成する前に基板上の一方の面上に加飾フィルムを貼り合わせたこと以外は実施例２１と同様の方法に従ってセンサーフィルムを作製し、センサーフィルムの駆動を確認したところ、問題なく駆動した。【０１２０】
＜実施例３０＞
実施例２１と同様の方法に従って被めっき層をパターニングしたフィルムを作製し、金型内に被めっき層をパターニングしたフィルムを被めっき層が金型側になるよう配置し、加飾フィルムを用いてインモールド成形した。得られた積層体にめっき処理を施した後、防錆処理、ハードコート処理、および、ＦＰＣ圧着を行い、センサーフィルムを作製し、センサーフィルムの駆動を確認したところ、問題なく駆動した。【０１２１】
＜実施例３１＞
実施例２１と同様の方法に従って被めっき層をパターニングしたフィルムを作製し、金型内に被めっき層をパターニングしたフィルムを被めっき層が金型側になるよう配置し、加飾フィルムを用いてインサート成形した。得られた積層体にめっき処理を施した後、防錆処理、ハードコート処理、および、ＦＰＣ圧着を行い、センサーフィルムを作製し、センサーフィルムの駆動を確認したところ、問題なく駆動した。【０１２２】
＜実施例３２＞
実施例２１と同様の方法に従って被めっき層をパターニングしたフィルムを作製し、金型内に被めっき層をパターニングしたフィルムを被めっき層が金型側になるよう配置し、インサート成形した。得られた積層体にめっき処理を施した後、防錆処理、ハードコート処理、および、ＦＰＣ圧着を行い、さらにＴＯＭ成形により加飾フィルムを貼り付けて、センサーフィルムを作製し、センサーフィルムの駆動を確認したところ、問題なく駆動した。【０１２３】
＜実施例３２＞
実施例２１と同様の方法に従って被めっき層をパターニングしたフィルムを作製し、金型内に被めっき層をパターニングしたフィルムを被めっき層が金型側になるよう配置し、インサート成形した。得られた積層体にめっき処理を施した後、防錆処理、ハードコート処理、および、ＦＰＣ圧着を行い、さらにスプレーコートにて加飾して、センサーフィルムを作製し、センサーフィルムの駆動を確認したところ、問題なく駆動した。
【符号の説明】
【０１２４】
１０    基板
１２    メッシュ状の被めっき層
１４    開口部
２０    半球状の形状を有する被めっき層付き基板
【図１】
0006727309.tif 000011
【図２】
0006727309.tif 000012